(57)【要約】【課題】優れた分散性を有するハイドロタルサイト類組成物、および、該ハイドロタルサイト類組成物を用いた添加剤を提供することにある。【解決手段】本発明のハイドロタルサイト類組成物は、ハイドロタルサイト類と有機化合物を含む表面処理剤とを含む。このハイドロタルサイト類の少なくとも一部は、上記表面処理剤で被覆された状態である。この組成物の熱トルエン処理により抽出される抽出物は該組成物の１重量％以下であり、かつ、該抽出物に含まれるカルシウムが該組成物の重量の５００ｐｐｍ以下である。【選択図】なし【特許請求の範囲】
【請求項１】
ハイドロタルサイト類と有機化合物を含む表面処理剤とを含む組成物であって、
該ハイドロタルサイト類の少なくとも一部が前記表面処理剤で被覆された状態であり、
該組成物の熱トルエン処理により抽出される抽出物が該組成物の１重量％以下であり、かつ、該抽出物に含まれるカルシウムが該組成物の重量の５００ｐｐｍ以下である、ハイドロタルサイト類組成物。
【請求項２】
前記抽出物に含まれるカルシウムが組成物の重量の２００ｐｐｍ以下である、請求項１に記載のハイドロタルサイト類組成物。
【請求項３】
前記ハイドロタルサイト類が脱結晶水処理されたものである、請求項１または２に記載のハイドロタルサイト類組成物。
【請求項４】
前記表面処理剤が高級脂肪酸、高級脂肪酸とカルシウム以外の金属との金属塩、アニオン界面活性剤、リン酸エステル、および、カップリング剤から選択される少なくとも１種である、請求項１から３のいずれかに記載のハイドロタルサイト類化合物。
【請求項５】
請求項１から４のいずれかに記載のハイドロタルサイト類組成物を含む、添加剤。
【請求項６】
ウレタン系樹脂、アミド系溶媒、および、請求項５に記載の添加剤を含む、樹脂組成物。
【発明の詳細な説明】
【技術分野】
【０００１】
本発明は、ハイドロタルサイト類組成物、および、該組成物を含む樹脂添加剤に関する。
【背景技術】
【０００２】
ハイドロタルサイト類は、優れたアニオン交換機能を有することから、触媒や医薬品、樹脂（組成物）用添加剤等として広く利用されている。例えば、塩素による劣化を防止する目的でポリウレタン系弾性繊維にハイドロタルサイト類が用いられている（特許文献１）。
【０００３】
樹脂組成物の添加剤として用いる場合、ハイドロタルサイト類が樹脂組成物中で凝集する、または、不均一な分散状態となるといった分散性に関する課題が生じる場合がある。分散性に関する課題はアミド系溶媒を含むポリウレタン系樹脂組成物で特に顕著になる傾向がある。ポリウレタン系樹脂組成物中でのハイドロタルサイト類の分散性を向上させるため、様々な分散剤が提案されている（例えば、特許文献２〜５）。しかしながら、これらの分散剤を用いた場合であっても、分散性の改善効果は、ハイドロタルサイト類の生産バッチごとにバラつきが生じる。このバラつきは樹脂組成物の品質、および、生産安定性の低下につながるおそれがあるため、より安定して高い分散性が発揮することが望まれている。
【先行技術文献】
【特許文献】
【０００４】
【特許文献１】特開平５−７８５６９号公報
【特許文献２】特開２０１２−１９３２５９号公報
【特許文献３】特表２００３−５２７４７６号公報
【特許文献４】特開２００６−２１９７６８号公報
【特許文献５】特開２００４−７６２０７号公報
【発明の概要】
【発明が解決しようとする課題】
【０００５】
本発明は上記課題を解決するためになされたものであり、その主たる目的は、樹脂組成物、特にアミド系溶媒を含むウレタン系樹脂組成物に対する優れた分散性を有するハイドロタルサイト類組成物を提供することにある。
【課題を解決するための手段】
【０００６】
本発明者は、ハイドロタルサイト類の分散性（特に、ポリウレタン系樹脂組成物中での分散性）を向上させる手段について検討を重ねる中で、表面処理剤を含むハイドロタルサイト類組成物において、熱トルエンで抽出されるカルシウムが分散性に影響を与えることを見いだした。
【０００７】
本発明のハイドロタルサイト類組成物は、ハイドロタルサイト類と有機化合物を含む表面処理剤とを含む組成物である。上記ハイドロタルサイト類の少なくとも一部は、上記表面処理剤で被覆された状態である。このハイドロタルサイト類組成物は、熱トルエン処理により抽出される抽出物が該組成物の１重量％以下であり、かつ、該抽出物に含まれるカルシウムがハイドロタルサイト類組成物の重量の５００ｐｐｍ以下である。
１つの実施形態においては、上記抽出物に含まれるカルシウムは、組成物の重量の２００ｐｐｍ以下である。
１つの実施形態においては、上記ハイドロタルサイト類は脱結晶水処理されたものである。
１つの実施形態においては、上記表面処理剤は高級脂肪酸、高級脂肪酸とカルシウム以外の金属との金属塩、アニオン界面活性剤、リン酸エステル、および、カップリング剤から選択される少なくとも１種である。
本発明の別の局面においては、添加剤が提供される。本発明の添加剤は、上記ハイドロタルサイト類組成物を含む。
本発明のさらに別の局面においては、樹脂組成物が提供される。本発明の樹脂組成物は、ウレタン系樹脂、アミド系溶媒、および、上記添加剤を含む。
【発明の効果】
【０００８】
本発明によれば、優れた分散性を有するハイドロタルサイト類組成物を提供することができる。上記の通り、ハイドロタルサイト類組成物において、熱トルエンで抽出されるカルシウムが、樹脂組成物中での分散性に影響し得る。本発明によれば、ハイドロタルサイト類がカルシウムを含有する場合であっても、樹脂組成物中でのハイドロタルサイト類の分散性を安定的に高めることができる。ハイドロタルサイト類に含まれるカルシウムは、一般的な原料である工業的な金属化合物（例えば、マグネシウム化合物の出発原料である軽焼マグネシウム、あるいは、海水やイオン苦汁に消石灰、生石灰等を添加して得られた水酸化マグネシウム）に由来するものである。そのため、カルシウムを実質的に含まないハイドロタルサイト類を製造することは、製造コストの上昇につながり得る。しかしながら、本発明によれば、ハイドロタルサイト類組成物の製造にかかるコストの上昇も抑えることができる。そのため、本発明のハイドロタルサイト類組成物は、樹脂組成物および樹脂組成物を用いた製品（例えば、繊維）の製造において、品質、および、生産性を向上させることができる。
【発明を実施するための形態】
【０００９】
以下、本発明の実施形態について説明するが、本発明はこれらの実施形態には限定されない。
【００１０】
Ａ．ハイドロタルサイト類組成物
本発明のハイドロタルサイト類組成物は、ハイドロタルサイト類と、有機化合物を含む表面処理剤とを含む。このハイドロタルサイト類は、表面の少なくとも一部が上記表面処理剤で被覆された状態である。このハイドロタルサイト類組成物は、熱トルエン処理により抽出される抽出物（以下、熱トルエン抽出物という）が該組成物の１重量％以下であり、かつ、熱トルエン抽出物に含まれるカルシウムが該組成物の重量の５００ｐｐｍ以下である。熱トルエン抽出物が組成物の１重量％以下であり、かつ、熱トルエン抽出物に含まれるカルシウムの含有量が組成物の重量の５００ｐｐｍ以下であることにより、高い分散性が発揮され得る。さらに、この高い分散性は、従来分散性に改善の余地があると考えられていた表面処理剤を用いた場合であっても得られるため、様々な表面処理剤の選択が可能になる。さらに、高価な表面処理剤を用いることなく、分散性を向上させることができる。また、これまで問題となっていた、ハイドロタルサイト類の生産バッチごとでの分散性のバラつきをも防止し得る。なお、本明細書において、熱トルエン処理により抽出される抽出物とは、本明細書の実施例に記載の熱トルエン抽出法により抽出された抽出物をいう。
【００１１】
ハイドロサイト類組成物において、ハイドロタルサイト類は少なくとも一部が表面処理剤で被覆された状態である。表面処理剤で被覆された状態であることにより、ハイドロタルサイト類が樹脂組成物中でより高い分散性を発揮し得る。
【００１２】
ハイドロタルサイト類組成物の熱トルエン抽出物は、ハイドロタルサイト類組成物の１重量％以下であり、好ましくは０．８重量％以下であり、より好ましくは０．５重量％以下である。熱トルエン抽出物が１重量％以下であることにより、樹脂組成物中での安定した分散性が得られる。熱トルエン抽出物の割合は少ないほど好ましい。コストおよび品質を両立するという観点から、熱トルエン抽出物は、例えば、ハイドロタルサイト類組成物の０．１重量％以上であってもよい。
【００１３】
上記熱トルエン抽出物に含まれるカルシウムの量は、組成物の重量の５００ｐｐｍ以下であり、好ましくは４００ｐｐｍ以下であり、特に好ましくは２００ｐｐｍ以下である。カルシウムの含有量が上記範囲内であることにより、ハイドロタルサイト類組成物が樹脂組成物において膨潤（ゲル化）することを防止し、安定した分散状態を経時的に維持し得る。カルシウムの含有量は好ましくは検出限界値以下である。
【００１４】
上記ハイドロタルサイト類組成物に含まれるカルシウムは、特に制限はなく、熱トルエン抽出物、および、熱トルエン抽出物に含まれるカルシウムが上記の範囲であればよい。ハイドロタルサイト類組成物に含まれるカルシウムは、例えば、１０００ｐｐｍ以下であり、好ましくは７５０ｐｐｍ以下である。ハイドロタルサイト類組成物に含まれるカルシウムは、コストおよび品質を両立するという観点から、例えば、１００ｐｐｍ以上であってもよい。なお、カルシウムは、２価の金属イオンであるため、ハイドロタルサイト類を構成する２価の金属イオンとして含まれ得る。しかしながら、上記熱トルエン抽出により抽出されないカルシウムはハイドロタルサイト類に安定した状態で存在しているため、上記膨潤等の要因とはならないと考えられる。
【００１５】
Ａ−１．ハイドロタルサイト類
ハイドロタルサイト類としては、任意の適切なハイドロタルサイト類を用いることができる。ハイドロタルサイト類は、一般式Ｍ２＋１−ｘＭ３＋ｘ（ＯＨ）２Ａｎ−ｘ／ｎ・ｍＨ２Ｏで表される。この一般式において、Ｍ２＋は、Ｍｇ２＋、Ｚｎ２＋、Ｆｅ２＋、Ｍｎ２＋、Ｃｏ２＋、Ｎｉ２＋およびＣｕ２＋からなる群より選ばれた少なくとも１種の２価の金属イオンを表す。Ｍ３＋は、Ａｌ３＋、Ｆｅ３＋、Ｃｒ３＋およびＣｏ３＋からなる群より選ばれた少なくとも１種の３価の金属イオンを表す。Ａｎ−は、ＯＨ−、ＣＯ３２−、ＳＯ４２−、ＮＯ３−およびＣｌ−からなる群より選ばれた少なくとも１種の陰イオンを表す。ｘは０＜ｘ≦０．５の数であり、ｍは０≦ｍ≦１の数であり、ｎは１≦ｎ≦３である。ハイドロタルサイト類は、天然物であってもよく、合成品であってもよい。カルシウムの含有量を所望の量に調整できるという点からは、合成品が好ましい。
【００１６】
ハイドロタルサイト類の具体例としては、Ｍｇ６Ａｌ２（ＯＨ）１６ＣＯ３・４Ｈ２Ｏ、Ｍｇ４．５Ａｌ２（ＯＨ）１３ＣＯ３・３．５Ｈ２Ｏ、Ｍｇ４Ａｌ２（ＯＨ）１２ＣＯ３・３Ｈ２Ｏ、Ｍｇ４．５Ａｌ２（ＯＨ）１３ＣＯ３Ｍｇ３．５ＺｎＡｌ２（ＯＨ）１３ＣＯ３・３．５Ｈ２Ｏなどが挙げられる。ハイドロタルサイト類は、１種のみを用いてもよく、２種以上を組み合せて用いてもよい。
【００１７】
ハイドロタルサイト類を合成する場合、任意の適切な方法により、合成することができる。例えば、マグネシウム、アルミニウム等のハイドロタルサイト類を構成する金属の水酸化物、酸化物、炭酸塩等を含むスラリーを調製した後、該スラリーを必要に応じて湿式粉砕処理し、次いで、炭酸ガス、または、炭酸水素塩および炭酸塩等の塩を添加し、加熱混合することにより、合成することができる。また、他の方法としては、アルカリの存在下、炭酸イオンを含む水溶液中でマグネシウム化合物とアルミニウム化合物とを水熱処理する方法が挙げられる。水熱処理を行う場合、マグネシウム源としては、硫酸マグネシウム、塩化マグネシウム、硝酸マグネシウム等の水可溶性塩類および／または平均粒子径１０μｍ以下の酸化マグネシウム、水酸化マグネシウム、炭酸マグネシウム、塩基性炭酸マグネシウム等の非水溶性マグネシウム化合物を用いることが好ましい。また、アルミニウム源としては、硫酸アルミニウム、塩化アルミニウム等の水可溶性塩類および／または平均粒子径が１０μｍ以下の水酸化アルミニウムを用いることが好ましい。スラリーおよび水溶液の調製に用いる水としては、好ましくはイオン交換水または蒸留水が用いられる。イオン交換水または蒸留水を用いることにより、ハイドロタルサイト類に含まれるカルシウムの量を低減することができる。また、非水溶性の化合物を用いる場合、ビーズミル等の湿式粉砕機、または、ハンマーミル、ジェットミル等の乾式粉砕機を用いて予め上記粒子径になるまで粉砕してもよい。粉砕する際には、１種のみを粉砕工程に供してもよく、２種以上の化合物を同時に粉砕工程に供してもよい。
【００１８】
上記ハイドロタルサイト類を構成する金属の水酸化物、酸化物、炭酸塩等、ならびに、マグネシウム化合物およびアルミニウム化合物としては、カルシウム含有量が低いものを用いることが好ましい。具体的には、カルシウム含有量が１００ｐｐｍ未満のものを用いることが好ましい。また、ハイドロタルサイト類に炭酸イオンを導入するために用いる炭酸水素塩および／または炭酸塩についても、カルシウム含有量が低いものが好ましい。そのため、炭酸ガスを用いて調製されたものを好ましく用いることができる。これらを用いて合成することにより、ハイドロタルサイト類に含まれ得るカルシウムの量を低減することができる。また、炭酸水素塩および／または炭酸塩の使用と併せて炭酸ガスを用いることもハイドロタルサイト類に含まれるカルシウムを低減するうえで有用である。
【００１９】
上記金属の水酸化物、酸化物、炭酸塩等を用いる場合、そのメジアン径（ｄ５０）は好ましくは０．１μｍ〜１０μｍであり、より好ましくは０．１μｍ〜３μｍである。メジアン径が上記範囲であることにより、ハイドロタルサイト類に含まれるカルシウムを低減させることができる。なお、本明細書において、メジアン径はレーザー回折式粒度分布計を用いて測定した値である。
【００２０】
水熱処理は、任意の適切な方法により行うことができ、通常、オートクレーブ等の耐圧容器中において行う。処理温度（スラリー温度）は、通常、１２０℃〜２５０℃であり、好ましくは１３０℃〜２３０℃であり、より好ましくは１４０℃〜２３０℃である。処理に用いる装置によっては、温度を測定できない場合がある。その場合、容器内の圧力により上記処理反応を調整してもよい。その場合、圧力は、例えば、０．１ＭＰａ〜１０ＭＰａであり、好ましくは０．２ＭＰａ〜４ＭＰａである。処理時間は、例えば、１時間〜１０時間であり、好ましくは１時間〜４時間である。
【００２１】
水熱処理後のスラリーは、ろ別した後、ハイドロタルサイト類を含む固形物（ウェットケーキ）とろ液とを分離し、回収した固形物の水洗を行うことが好ましい。水洗は１回のみでもよく、複数回行ってもよい。水洗に用いる水は、好ましくはイオン交換水または蒸留水である。イオン交換水または蒸留水を用いることにより、得られるハイドロタルサイト類に含まれるカルシウムを低減することができる。なお、上記水洗後のケーキを用いて、後述する表面処理を行ってもよい。
【００２２】
次いで、ろ別した固形分を回収し、オーブン等で加熱乾燥させ、必要に応じて乾燥後の固形分を乾式粉砕することより、ハイドロタルサイト類を得ることができる。
【００２３】
１つの実施形態においては、ハイドロタルサイト類は脱結晶水処理されたものである。脱結晶水処理されていることにより、分散性の向上効果がより発揮され得る。脱結晶水処理は任意の適切な方法により行われ得る。例えば、２００℃〜３５０℃で０．５時間〜２４時間焼成することにより、脱結晶水処理を行うことができる。脱結晶水処理は、ハイドロタルサイト類のみで行ってもよく、組成物を調製した後に行ってもよい。
【００２４】
Ａ−２．表面処理剤
上記表面処理剤としては、任意の適切な表面処理剤を用いることができる。例えば、高級脂肪酸、高級脂肪酸とカルシウム以外の金属との金属塩、アニオン界面活性剤、リン酸エステル、シランカップリング剤、チタンカップリング剤、アルミニウムカップリング剤等のカップリング剤が挙げられる。具体的には、ステアリン酸、オレイン酸、エルカ酸、パルミチン酸、ラウリン酸等の高級脂肪酸、これら高級脂肪酸のリチウム塩、ナトリウム塩、カリウム塩等の金属塩、ステアリルアルコール、オレイルアルコール等の高級アルコールの硫酸エステル塩、ポリエチレングリコールエーテルの硫酸エステル塩、アミド結合硫酸エステル塩、エーテル結合スルホン酸塩、エステル結合スルホネート、アミド結合アルキルアリールスルホン酸塩、エーテル結合アルキルアリールスルホン酸塩等のアニオン界面活性剤、オルトリン酸とオレイルアルコール、ステアリルアルコール等のモノ又はジエステル又はこれらの混合物であって、それらの酸型又はアルカリ金属塩又はアミン塩等のリン酸エステル、ビニルエトキシシラン、γ−メタクリロキシプロピルトリメトキシシラン、ビニルトリス（２−メトキシエトキシ）シラン、γ−アミノプロピルトリメトキシシラン等のシランカップリング剤、イソプロピルトリイソステアロイルチタネート、イソプロピルトリス（ジオクチルパイロホスフェート）チタネート、イソプロピルトリデシルベンゼンスルホニルチタネート等のチタンカップリング剤、アセトアルコキシアルミニウムジイソプロピレート等のアルカリカップリング剤等が挙げられる。表面処理剤としては、樹脂への分散性、取扱い性、および、コストの点から、好ましくは高級脂肪酸または高級脂肪酸とカルシウム以外の金属との金属塩であり、より好ましくはステアリン酸、ならびに、ステアリン酸ナトリウムおよびステアリン酸マグネシウム等のステアリン酸とカルシウム以外の金属との金属塩である。
【００２５】
上記の通り、本発明のハイドロタルサイト類組成物は、熱トルエン抽出物がハイドロタルサイト類組成物の１重量％以下である。この熱トルエン抽出物は、代表的には、上記表面処理剤に含まれる有機化合物とカルシウムとの金属塩である。具体的には、表面処理剤として、ステアリン酸を用いる場合、ステアリン酸カルシウムが熱トルエン抽出物の少なくとも一部として抽出し得る。このカルシウム塩がハイドロタルサイト類の分散性を低下させる一因となり得る。ステアリン酸カルシウムのような金属石けんは、紡糸性を改良する添加剤として、ポリウレタン系弾性繊維を製造する際に用いられることが開示されている（例えば、特開２００７−１００２４８号公報）。しかしながら、この技術文献の実施例ではステアリン酸マグネシウムのみが用いられている。本件発明者が検討したところ、ステアリン酸カルシウムでは紡糸性を実用的に改善する結果は得られない。本発明では、このようなカルシウム塩をハイドロタルサイト類組成物およびハイドロタルサイト類組成物を含む樹脂組成物に添加しないだけではなく、これらの組成物の製造過程において上記カルシウム塩が形成されることをも抑制する。その結果、ハイドロタルサイト類組成物の分散性を向上させ得る。この点も本発明の特徴の一つである。
【００２６】
上記表面処理剤は、目的に応じて任意の適切な量を用いることができる。例えば、ハイドロタルサイト類１００重量部に対して、好ましくは０．１重量部〜１０重量部であり、より好ましくは０．５重量部〜３．５重量部である。上記範囲内であれば、表面処理剤を用いることによる分散性の改善効果を十分に得ることができる。また、表面処理剤による不具合（例えば、該ハイドロタルサイト類組成物を含む樹脂成形体のブルーミングおよびベタつき）の発生が防止され得る。
【００２７】
Ｂ．ハイドロタルサイト類組成物の製造方法
本発明のハイドロタルサイト類組成物は任意の適切な方法により製造することができる。例えば、任意の適切なハイドロタルサイト類と表面処理剤とを混合することにより製造することができる。
【００２８】
上記の通り、ハイドロタルサイト類は少なくとも一部が表面処理剤で被覆されている。表面処理剤でハイドロタルサイト類を被覆する方法（表面処理方法）としては、任意の適切な方法を用いることができ、湿式法および乾式法等が挙げられる。湿式法による表面処理方法は、例えば、ハイドロタルサイト類を含有するスラリーに溶液またはエマルジョンとして表面処理剤を添加し、撹拌後、必要に応じて１００℃までの温度に加熱しながら十分に混合した後、ハイドロタルサイト類をろ過、水洗し、乾燥することにより行うことができる。表面処理剤を溶液またはエマルジョンとして用いる場合、分散媒としてイオン交換水または蒸留水を用いることが好ましい。
【００２９】
上記表面処理剤を添加した後の加熱混合時間（表面処理時間、または、熟成時間ともいう）は、任意の適切な時間に設定することができ、２４時間以上であることが好ましい。加熱混合時間が長くなるほど、ハイドロタルサイト類組成物からの熱トルエン抽出物が低減する傾向がある。また、加熱混合時間は、例えば、１００時間以下である。熱トルエン抽出物を低減させる効果が小さくなるため、１００時間を超えて加熱混合を行う利点は少ないからである。
【００３０】
上記表面処理は、好ましくはナトリウム化合物の存在下で、より好ましくは水溶性のナトリウム化合物の存在下で行う。ナトリウム化合物の存在下で表面処理を行うことにより、ハイドロタルサイト類組成物からの熱トルエン抽出物が低減する傾向にある。ナトリウム化合物としては、任意の適切なナトリウム化合物を用いることができ、例えば、炭酸ナトリウム、炭酸水素ナトリウム、塩化ナトリウム、水酸化ナトリウム、リン酸ナトリウム、ステアリン酸ナトリウム等の脂肪酸ナトリウムなどが挙げられる。
【００３１】
湿式法により表面処理を行う場合、例えば、表面処理剤を含む溶液またはエマルジョンのｐＨをｐＨ７〜ｐＨ１４に調整したうえで表面処理を行う。このような条件下で表面処理を行うことにより、ハイドロタルサイト類組成物からの熱トルエン抽出物が低減する傾向がある。
【００３２】
表面処理に用いるハイドロタルサイト類を含むスラリーは表面処理工程のために調製してもよい。すなわち、ハイドロタルサイト類の合成過程で得られるウェットケーキを水に分散させたスラリーに表面処理剤を添加することにより、表面処理を行ってもよい。上記加熱混合処理または水熱処理で得られたスラリーに直接表面処理剤を添加し、表面処理を行ってもよい。
【００３３】
Ｃ．添加剤
本発明の添加剤は、上記ハイドロタルサイト類組成物を含む。本発明のハイドロタルサイト類は樹脂組成物への分散性に優れるため、樹脂組成物用添加剤として優れた特性を有する。本発明の添加剤は、用途等に応じて、酸化防止剤等の任意の適切な他の成分を含んでいてもよい。
【００３４】
本発明の添加剤は、固形の状態で用いてもよく、任意の適切な溶媒に分散させた状態で用いてもよい。
【００３５】
Ｄ．樹脂組成物
本発明の樹脂組成物は、ウレタン系樹脂、アミド系溶媒および上記添加剤を含む。従来のハイドロタルサイト類は、ポリウレタン系繊維の製造に用いられるアミド系溶媒中での均一な分散が難しいという課題がある。本発明のハイドロタルサイト類組成物は、アミド系溶媒中でも良好に分散させることができるため、ハイドロタルサイト類が良好に分散し、溶媒中で固液分離等の経時変化が起こりにくくなる。そのため、経時劣化の少ない樹脂組成物を提供することができる。
【００３６】
本発明の樹脂組成物に含まれる添加剤の含有量は、任意の適切な範囲に設定され得る。樹脂組成物中の添加剤の含有量は、ウレタン系樹脂１００重量部に対して、好ましくは０．１重量部〜１０重量部である。このような含有量であれば、ハイドロタルサイト類を添加することによる効果を十分に得ることができる。
【００３７】
上記ウレタン系樹脂は、例えば、高分子ジオールとジイソシアネートとを反応させて得られるプレポリマーに、活性水素含有化合物を反応させることにより得られる。
【００３８】
高分子ジオールとしては、任意の適切なジオールを用いることができ、例えば、ポリエステルジオール、ポリカーボネートジオール、ポリエーテルジオール等が挙げられる。好ましくは、ポリエーテルジオールである。高分子ジオールは１種のみを用いてもよく、２種以上を組み合せて用いてもよい。
【００３９】
ジイソシアネートとしては、任意の適切なジイソシアネートを用いることができる。例えば、分子内に２個のイソシアネート基を有する脂肪族、脂環族又は芳香族の有機ジイソシアネートが挙げられる。具体的には、４，４′−ジフェニルメタンジイソシアネート、２，４−又は２，６−トリレンジイソシアネート、ｐ−フェニレンジイソシアネート、１，５−ナフタレンジイソシアネート、キシリレンジイソシアネート、ヘキサメチレンジイソシアネート、イソホロンジイソシアネート、４，４′−ジシクロヘキシルメタンジイソシアネート等の有機ジイソシアネートが例示され、好ましくは４，４′−ジフェニルメタンジイソシアネートである。ジイソシアネートは、１種のみを用いてもよく、２種以上を組み合せて用いてもよい。
【００４０】
活性水素含有化合物としては、任意の適切な化合物を用いることができる。例えば、イソシアネートと反応し得る水素原子を少なくとも２個含有する分子量５００以下の低分子化合物を用いることができる。具体的には、エチレンジアミン、プロピレンジアミン、トリレンジアミン、ｍ−キシリレンジアミン、１，３−ジアミノシクロヘキサン、イソホロンジアミン、ヒドラジン、４，４′−ジアミノジフェニルメタン、ジヒドラジド、ピペラジン等のジアミン類、エチレングリコール、プロピレングリコール、１，４−ブタンジオール等のジオール類等が挙げられ、好ましくはエチレンジアミン、１，２−プロピレンジアミン等が挙げられる。これらの化合物は、１種のみを用いてもよく、２種以上を組み合せて用いてもよい。
【００４１】
アミド系溶媒としては、任意の適切な溶媒を用いることができる。アミド系溶媒としては、例えば、ジメチルアセトアミドおよびジメチルホルムアミドが挙げられる。好ましくは、ジメチルアセトアミドである。
【００４２】
本発明の樹脂組成物は、上記ハイドロタルサイト類組成物を含む添加剤以外に、用いられる用途に応じて、任意の適切な他の添加剤を含み得る。他の添加剤としては、例えば、紫外線防止剤、酸化防止剤、顔料、充填剤、帯電防止剤、殺菌剤、消臭剤、滑剤等が挙げられる。これらの他の添加剤の使用量は、目的に応じて任意の適切な値に設定される。
【００４３】
本発明の樹脂組成物は任意の適切な方法により調製することができる。例えば、ウレタン系樹脂および任意の溶媒を含む溶液に上記添加剤を添加混合する方法等が挙げられる。混合は任意の適切な手段を用いて行うことができ、例えば、ホモミキサーを用いて混合される。
【００４４】
本発明の樹脂組成物の用途の一例としては、ポリウレタン系繊維の製造が挙げられる。上記樹脂組成物を用いて紡糸する方法としては、湿式紡糸法を用いてもよく、乾式紡糸法を用いてもよい。上記の通り、本発明のハイドロタルサイト類は、溶媒としてアミド系溶媒を用いた場合であっても良好に分散させることができる。そのため、本発明の樹脂組成物は、乾式紡糸法に用いた場合であっても生産性を低下させるという課題の発生を防止し得る。
【実施例】
【００４５】
以下、実施例によって本発明を具体的に説明するが、本発明はこれら実施例によって限定されるものではない。
【００４６】
［実施例１］
５Ｌの反応容器に、水酸化マグネシウム（製品名：２００−０６Ｈ、協和化学工業社製、カルシウム含有量：３０ｐｐｍ）１１１．８ｇ、水酸化アルミニウム（製品名：ＨＩＧＨＬＩＴＥ  Ｈ−３２、昭和電工社製、メジアン径（ｄ５０）＝８．０μｍ、カルシウム含有量：２０ｐｐｍ）７４．８ｇを入れ、全量が３Ｌになるようにイオン交換水を添加して、５分間攪拌し、スラリーを調製した。このスラリーを、湿式粉砕装置（製品名：ダイノーミルＭＵＬＴＩＬＡＢ）で１２分間（滞留時間）湿式粉砕処理した。その後、粉砕処理したスラリーに炭酸水素ナトリウム（苛性ソーダ（水酸化ナトリウム、ＡＧＣ旭硝子社製、カルシウム含有量２０ｐｐｍ）に炭酸ガス（岩谷産業社製）を通気し、ｐＨ８にしたもの、炭酸水素ナトリウムとして６０重量％）を、水酸化マグネシウム１モルに対して１／２モルとなるように添加し、１０分間攪拌した。次いで、スラリーをオートクレーブに移し、１９０℃で４時間水熱処理した（圧力：１．３ＭＰａ）。得られたスラリーをろ過し、さらに１５Ｌのイオン交換水で水洗した。その後、ウェットケーキを分取し、該ウェットケーキを３Ｌのイオン交換水に添加し、スラリー状になるまで混合した。別途、イオン交換水１Ｌに表面処理剤（花王株式会社製、商品名：ルナック  Ｓ７０  工業用ステアリン酸（カルシウム含有量測定下限値未満））７ｇを添加し、４８％水酸化ナトリウム水溶液でｐＨ１０に調整した表面処理剤溶液を調製した。得られたスラリーを９５℃に保持しながら、調製した表面処理剤溶液を添加し、４８時間表面処理を行った。次いで、該スラリーから固体をろ別し、その後、ろ過ケーキを３５℃、１５Ｌのイオン交換水で水洗した。得られた水洗ケーキを１００℃で２４時間乾燥し、粉砕を行うことによって固形の生成物であるハイドロタルサイト類組成物（サンプルＡ）を得た。
【００４７】
［実施例２］
３Ｌの反応容器にイオン交換水４００ｍｌを入れ、撹拌下において、塩化マグネシウム６水和物（富田製薬社製、カルシウム含有量：３０ｐｐｍ）と硫酸アルミニウム塩（純正化学社製、カルシウム含有量２０ｐｐｍ）との混合水溶液（Ｍｇ含有量３３．０ｇ／Ｌ、Ａｌ含有量１７．０ｇ／Ｌ）８００ｍｌと、苛性ソーダ（水酸化ナトリウム）（ＡＧＣ旭硝子社製、カルシウム含有量２０ｐｐｍ）と炭酸ソーダ水溶液（水酸化ナトリウムに炭酸ガス（岩谷産業社製）を添加し、ｐＨ１１にしたもの）との混合水溶液（ＮａＯＨ含有量１６６．２ｇ／Ｌ、Ｎａ２ＣＯ３含有量１７０ｇ／Ｌ）８００ｍｌを同時に添加し１０分間撹拌したものを、オートクレーブ内で１８０℃で４時間水熱合成を行った（圧力：１．０ＭＰａ）。得られたスラリーをろ過し、さらに１５Ｌのイオン交換水（カルシウム含有量５ｐｐｍ）で水洗した。その後、ウェットケーキを分取し、該ウェットケーキに３Ｌのイオン交換水を加え、スラリー状になるまで撹拌した。得られたスラリーを９５℃に保持しながら、表面処理剤（花王株式会社製、商品名：ルナック  Ｓ７０  工業用ステアリン酸（カルシウム含有量測定下限値以下））５ｇを添加した。その後、４８％水酸化ナトリウム水溶液をｐＨ１０になるよう添加した。調製した表面処理剤溶液を添加し、４８時間表面処理を行った。次いで、該スラリーから固体をろ別し、その後、ろ過ケーキを３５℃、１０Ｌのイオン交換水で水洗した。得られた水洗ケーキを１００℃で２４時間乾燥し、粉砕を行うことによって、固形の生成物であるハイドロタルサイト類組成物（サンプルＢ）を得た。
【００４８】
［実施例３］
実施例２で得られたハイドロタルサイト類組成物をオーブンを用いて２５０℃で３時間加熱処理し、ハイドロタルサイト類組成物（サンプルＢ−１）を得た。
【００４９】
［実施例４］
メジアン径（ｄ５０）が７．０μｍである水酸化アルミニウムを用いた以外は実施例１と同様にして、固形の生成物であるハイドロタルサイト類組成物（サンプルＣ）を得た。
【００５０】
（比較例１）
カルシウム含有量が１５００ｐｐｍである水酸化マグネシウム（商品名：ＭＡＧＳＴＡＲ＃４、タテホ化学工業社製）を用いたこと、イオン交換水に代えて工業用水を用いたこと、炭酸ナトリウムとして工業用炭酸ナトリウム（セントラル硝子株式会社製、商品名：ソーダ灰（重炭））を用いたこと以外は実施例３と同様にして、固形の生成物であるハイドロタルサイト類組成物（サンプルＤ）を得た。
【００５１】
（比較例２）
カルシウム含有量が２０００ｐｐｍである水酸化マグネシウム（商品名：ＭＡＧＳＴＡＲ＃２０、タテホ化学工業社製）を用いたこと以外は比較例１と同様にして、固形の生成物であるハイドロタルサイト類組成物（サンプルＥ）を得た。
【００５２】
（比較例３）
比較例２で得られたハイドロタルサイト類組成物をオーブンを用いて２５０℃で３時間加熱処理し、ハイドロタルサイト類組成物（サンプルＥ−１）を得た。
【００５３】
（比較例４）
塩化マグネシウム６水和物（カルシウム含有量：３０ｐｐｍ）に代えて、硫酸マグネシウム７水和物（カルシウム含有量：２０００ｐｐｍ、工業用軽焼マグネシウム（タテホ化学工業社製）を硫酸でｐＨ６に調整したもの）を用いたこと、水酸化ナトリウムと工業用炭酸ソーダの混合水溶液を用いたこと、イオン交換水に代えて工業用水を用いたこと以外は実施例２と同様にして、固形の生成物であるハイドロタルサイト類組成物（サンプルＦ）を得た。
【００５４】
実施例１〜４および比較例１〜４で得られたハイドロタルサイト類組成物を用いて、以下の評価を行った。各ハイドロタルサイト類組成物の特性および評価結果を表１に示す。
【００５５】
１．熱トルエンによる抽出
得られたハイドロタルサイト類組成物５ｇおよびトルエン（和光純薬特級試薬）１００ｍｌをソックスレー抽出器にいれて、１０時間加熱し、抽出作業を行った。得られた抽出液を１００℃で２時間保持して恒量化し、重量を測定した１００ｍｌビーカーに入れ、プレート表面を１２０℃に設定したホットプレートを用いて蒸発乾固させ、乾固物（熱トルエン抽出物）を得た。次いで、重量を測定し、予め測定したビーカーの重量を引くことにより乾固物の重量を算出した。得られた乾固物の重量に対する最初にソックスレー抽出器に仕込んだハイドロタルサイトの重量の割合を算出し、熱トルエン抽出量とした。
２．熱トルエン抽出物のカルシウム含有量測定
上記熱トルエン抽出物、６０％硝酸２ｍｌ、エーテル１０ｍｌ、イオン交換水３０ｍｌを容器に入れて、プレート表面を１２０℃に設定したホットプレートを用いて加熱し、エーテルを除去した。次いで、得られた液を用いて、ＩＣＰ−ＭＳ（セイコーインスツールメンツ株式会社製、製品名：ＩＣＰ１７００ＨＶＲ）にて熱トルエン抽出物中のカルシウム含有量を測定した。最初に仕込んだハイドロタルサイト類組成物に対する割合を測定し、熱トルエンで抽出されるカルシウム量とした。
３．ハイドロタルサイト類組成物中のカルシウム含有量測定
得られたハイドロタルサイト類組成物０．２ｇ、６０％硝酸２ｍｌ、９０％硫酸２ｍｌを容器に入れ、プレート表面を１２０℃に設定したホットプレートで加熱し、水分を蒸発させた。その後、室温まで冷却し、６０％硝酸２ｍｌを加えた後、プレート表面を１２０℃に設定したホットプレートで加熱し、水分を蒸発させた。硝酸の添加および加熱の操作を５回繰り返し行った。次いで、水分を蒸発させた試料にイオン交換水を加え、メスフラスコを用いて、１００ｍｌの水溶液を調製した。次いで、得られた液を用いて、ＩＣＰ−ＭＳ（セイコーインスツールメンツ株式会社製、製品名：ＩＣＰ１７００ＨＶＲ）にてハイドロタルサイト類組成物中のカルシウム含有量を測定した。
４．粘度および分散性評価（１００メッシュ金属網残さ）
５００ｍｌのガラスビーカーにジメチルアセトアミド（ＤＭＡＣ）３００ｇを入れ、次いで得られたハイドロタルサイト類組成物５０ｇを添加し、高速撹拌ディスパーにて３０００ｒｐｍで３分間撹拌混合し、スラリーを得た。撹拌終了直後のスラリーの粘度をＢ型粘度計（東機産業株式会社製、製品名：ＴＶＢ−１０）にて測定した。その後、スラリーを２時間放置し、再度粘度を測定し、スラリーの状態を目視で観察した。均一で滑らかなスラリーであるものについては「良好」、視認できるほどの凝集物が存在し、一部分離しているものについては「不良」とした。
次いで、１００メッシュ金属網に２時間放置後のスラリーを通過させた。網に残った残さを２００ｍｌのエタノールで洗浄した後、オーブンで１００℃、１２時間乾燥し、重量を測定した。添加したハイドロタルサイト類組成物５０ｇの内、網を通過できなかった量（残さ量）を求めた。
【００５６】
【表１】
2018154526.tif 000002
【００５７】
実施例１〜４のハイドロタルサイト類組成物を用いたスラリーは、２時間放置した後であっても、粘度が低く、安定した分散状態を維持していた。一方、比較例１〜４のハイドロタルサイト類組成物を用いたスラリーでは、撹拌直後から粘度が高く、２時間放置後にはその大部分が残さとなっていた。
【産業上の利用可能性】
【００５８】
本発明のハイドロタルサイト類組成物は、例えば、樹脂用添加剤として好適に用いられ得る。